Brevet FR2708265A1 — publié le 19950203

La présente invention a pour objet un procédé pour la réalisation d'un revêtementi sur des objets en terre cuite, en plâtre ou en faïience, en vue de modifier leur aspect de surface de façon décorative tout en augmentant leur résistan-a-ce, notamment aux chocs et aux intempries. Le procéde selon l invention est particulièrement applicable à La réalisation de pots de fleurs de couleurs variées, t la surface présente des aspects également variées, pouvant être risse, granitée, 0 cra-auelée, marbrée, amo-uchettée ou autre. Le procédé selon i invention se caractérise esse4ntiellement en ce qu'il comprend les trois phases successives ci-après: - lre phase: traitement de la surface de l'objet, suivant sa nature, ledit traitement comprenant au moins 'une des opérations suivantes: - dégraissage - sablage - conversion chimique - essuyage ou brossage - 2ème phLase application électrostatique d'une poudre the-iodurcissable aprèes un éventuel préchauffage de l'objet. - 3àmea phLasé polymérisati-Lo par cuisson à une température comprise entre 14n1U et 200 C, pendant une durée de 5 a î30mn après mise en température de i'objet. Le traitement de surface qui constitue la première ph=ase du procédé selon ilinvention peut consister en un dégraissage effectué l'aide d'un solvant approprié ou de vapeur d'eau. Ledit t--ra Eitementde surface peut également consister en un sablage réalisé par projection de sable sous pression. Une telle op- ration est utilisée pour conférer à la surf'ace une certaine porosité et est particulièrement adaptée aux objets en faience. Le traitement de surface peut aussi consister en une conversion chimique par iiersion de L objet dans un produit alcalin destnLe à attaquer qment certains de ses composants, et elle est mise en oeuvre pour créer une microporosité de sa surface favorisant l'adhérence de la poudre thermodurcissable. Le traitement de surface peut enfin consister en un essuyage ou un brossage destiné à le débarrasser de la poussière provenant par exemple d'un traitement de conversion chimique. Comme il a déjà été dit, ce traitement de surface peut associer au moins deux des opeérations ci- dessus, en fonction d'une part de la nature de la surface et d'autre part du résultat que l'on désire obtenir concezrnant l'aspect final de ladl-tLe surface, lisse, granité, craquelé ou autre. L'applicatiLon é ictrostatique d' une poudre thermodurcissable ui constitue la deuxième phase du procédé salon L'invntion peut être réalisée par pistolage ou par trempage en bain faluidisé, selon des techniques connues en soi qui ne seront donc pas décrites en détail. L'application de la poudre peut se faire en mono-couche ou en t multi' -couches, selon le résultat à 2- atteindre, chaque couche ayant une épaisseur comprise entre environ 80 et 100 microns. iLa poudre mise en oeuvre peut être n'importe quelle poudre Cà base de ré'sne Lrheodaurcisa-D'e teile a qu'une résine époxy, polyester, 'époxy-plyes ter, polyureéthan, rilsan ou autre, convenabtlemeintie additionnée ou non di'un catalyseur de polynérisation. Séeon la nature, les poudres mises en oeuvre dans cette deuxiième phase du procédé selon l'invention permettent de conférer au support un aspect transparent ou 3J coloré, m-at, satiné ou b-rill-ant. Si l'on veut conférer à la surface un aspect particulier, comme par exemiple unl aspect marbré ou craquelé, on réalise des projections successives soit de poudre neutre soit de poudre de mmeaiie polarité ou de polarité intrversee, selon des techniques connues en soi. Onr peut également avoir rec-uurs, en vue de conférer à la surface un aspect miouciheté ou rayé, à un soufflage d'air, un brossage ou une projection de vapeur dI'1eau. a ena. La polymérisation par cuisson qui constitue ia troisième phase du procédé selon l'invention peut être réalisée par transfert de l'obJet dans une étuve chauffée à une te,-teérae - de à*0 Cu, pendant une durée de 5 à mn après mise en température de l'ob-jet. Ainsi, la durée de la cuisson peut être d'envi=ron 10 mn à 180 , tandis que la mise en température de v0 l'objet pourra varier de quelques instants à plusieurs dizaines de minutes ean fonction de son épaisseur. A la sortie de l'étuve, après refroidissement, l'objet pourra être laissé tel quel ou décoré à la peinture ou de toute autre matière. Le procédé selon l'invention permet, ainsi qu'il a été dit, de réaliser un revêtement décoratif et résistant sur des objets en terre cuite, en plâtre ou en f a enc, ledit rzevêtement pouvant en outre prendre l'aspect du cuir ou un aspect métallisé, en foncition de La nature de lia ou dIes poudres utilisées et du traitement de surface mis en oeuvre-. REVENDICATiONS 1>- Procédé pour la réalisation d'un revêtement sur des oets en terre cuite, en plâtre ou en fai'ence, en ae de iodif er leur aspect de surface de façon décorative tant en augmentant leur résistance, notamment aux chocs et aux intempereies, caractérisé en ce qu'il comprend les trois phases successives ci-après: - 'ère phase traitement de la surface de l'oibjet, suivant sa nature, ledit traitement comprenant au moins 'i 'une des 0 opérations suivantes - dégraissage - sabIlage - conversion chim-ique - essuyage ou brossage 2ème phase. applicatin élctrostatt d'une poudré -e, zecuo-azL dLun poud-e thIermîodurcissable après un éventuel préchauffage de 'objet. = 3ème phase: polymérisation par cuisson à une température comprise entre 40 et 200 C, pendant une durée de 5 a 30nin- après mise en température de li'obJet. 2j Procédé selon la revendication 1, caractérisée en ce que la conversion chimique qui peut en constlituer la première phase est réalisée par immersion lde l'objet dans un produit alcalin. 3> Procédé' selon la revendication 1I, caractérisé en ce que la poudre thiUermiodurcissable mise en oeuvre dans ia deuxième phase est une poudre à base d'une résine thermodurcissable telle qu'une résine é poxy, polyester, époxy-epolyester, polyuréthane ou rilsan.